(57)【特許請求の範囲】
【請求項１】
支持体、ロイコ染料及び呈色剤を含有する感熱記録層、並びに、顔料及び接着剤を主成分として含有する保護層をこの順で備えている感熱記録体であって、
（１）前記保護層に含有される顔料が、粒子径３〜７０ｎｍの無定形シリカ一次粒子が凝集してなる平均粒子直径３０〜９００ｎｍの二次粒子を含んでおり、当該二次粒子が、保護層の全固形分に対して２．５〜４０質量％存在しており、
（２）前記保護層に含有されている接着剤が、アクリル樹脂を含み、該アクリル樹脂が保護層の全固形分に対して１０〜７０質量％存在しており、
（３）前記保護層に含有されている接着剤が、更に、水溶性樹脂を含み、該水溶性樹脂がポリビニルアルコール又は変性ポリビニルアルコールであり、該ポリビニルアルコール又は変性ポリビニルアルコールが前記アクリル樹脂固形分に対して３０〜６００質量％存在する、
感熱記録体。
【請求項２】
保護層が、更にカオリン、軽質炭酸カルシウム、重質炭酸カルシウム、焼成カオリン、酸化チタン、炭酸マグネシウム、水酸化アルミニウム、コロイダルシリカ、合成層状雲母、尿素−ホルマリン樹脂フィラー等のプラスティックピグメントからなる群から選ばれる少なくとも１種の顔料を含有する請求項１に記載の感熱記録体。
【請求項３】
アクリル樹脂が、(a)（メタ）アクリロニトリルと(b)（メタ）アクリロニトリルと共重合可能なビニル単量体との共重合体である請求項１又は２に記載の感熱記録体。
【請求項４】
アクリル樹脂が、
(xi)アクリロニトリル及びメタクリロニトリルからなる群から選ばれる少なくとも１種及び
(iii)アクリル酸及びメタクリル酸のアルキル若しくはヒドロキシアルキルエステルからなる群から選ばれる少なくとも１種の共重合体であって、ガラス転移温度Tgが−１０〜１００℃である共重合体であるか、又は、
(xi)アクリロニトリル及びメタクリロニトリルからなる群から選ばれる少なくとも１種、
(iii)アクリル酸及びメタクリル酸のアルキル若しくはヒドロキシアルキルエステルからなる群から選ばれる少なくとも１種、
(i)アクリル酸及びメタクリル酸からなる群から選ばれる少なくとも１種、及び
(vi)アクリルアミド、メタクリルアミド、Ｎ−メチロールアクリルアミド、Ｎ−メチロールメタクリルアミドなどのアクリルアミド化合物からなる群から選ばれる少なくとも１種の共重合体であって、ガラス転移温度Tgが３０〜１００℃である共重合体である請求項１〜３のいずれかに記載の感熱記録体。
【請求項５】
水溶性樹脂が、重合度５００〜１８００のアセトアセチル変性ポリビニルアルコールである請求項１〜４のいずれかに記載の感熱記録体。
【請求項６】
水溶性樹脂が、ジアセトン変性ポリビニルアルコールである請求項１〜４のいずれかに記載の感熱記録体。
【請求項７】
前記感熱記録体が印刷部を有する、請求項１〜６のいずれかに記載の感熱記録体。
【請求項８】
支持体と感熱記録層との間に、更に、下塗り層が形成されている請求項１〜７のいずれかに記載の感熱記録体。
【請求項９】
支持体、ロイコ染料と呈色剤を含有する感熱記録層、並びに、顔料と接着剤を主成分として含有する保護層をこの順で備えた感熱記録体であって、
（１）前記保護層中の顔料が、粒子径３〜５０ｎｍの無定形シリカ一次粒子が凝集してなる平均粒子直径３０〜９００ｎｍの二次粒子を含み、且つ
（２）保護層中の接着剤が、ケン化度９０〜１００モル％、重合度１９００〜５０００のアセトアセチル変性ポリビニルアルコールを含み、該アセトアセチル変性ポリビニルアルコールが、保護層の全固形分に対して３０〜８０質量％存在しており、
（３）前記保護層が、更にアクリル樹脂を、保護層の全固形分に対して５〜４０質量％含有する、
感熱記録体。
【請求項１０】
前記二次粒子が、保護層の全固形分に対して１０〜４０質量％存在する請求項９に記載の感熱記録体。
【請求項１１】
アクリル樹脂が、
(xi)アクリロニトリル及びメタクリロニトリルからなる群から選ばれる少なくとも１種及び
(iii)アクリル酸及びメタクリル酸のアルキル若しくはヒドロキシアルキルエステルからなる群から選ばれる少なくとも１種の共重合体であって、ガラス転移温度Tgが−１０〜１００℃である共重合体であるか、又は、
(xi)アクリロニトリル及びメタクリロニトリルからなる群から選ばれる少なくとも１種、
(iii)アクリル酸及びメタクリル酸のアルキル若しくはヒドロキシアルキルエステルからなる群から選ばれる少なくとも１種、
(i)アクリル酸及びメタクリル酸からなる群から選ばれる少なくとも１種、及び
(vi)アクリルアミド、メタクリルアミド、Ｎ−メチロールアクリルアミド、Ｎ−メチロールメタクリルアミドなどのアクリルアミド化合物からなる群から選ばれる少なくとも１種の共重合体であって、ガラス転移温度Tgが３０〜１００℃である共重合体である請求項９又は１０に記載の感熱記録体。
【請求項１２】
前記保護層が、更にステアリン酸亜鉛を、保護層の全固形分に対して２〜７．５質量％含有する請求項９〜１１のいずれかに記載の感熱記録体。
【請求項１３】
前記保護層の塗布量が０．３〜２．５ｇ／ｍ２である請求項９〜１２のいずれかに記載の感熱記録体。
【請求項１４】
支持体と感熱記録層との間に、更に、下塗り層が形成されている請求項９〜１３のいずれかに記載の感熱記録体。
【発明の詳細な説明】
【技術分野】
【０００１】
本発明は、ロイコ染料と呈色剤との発色反応を利用した感熱記録層及び保護層を備えた感熱記録体に関する。
【背景技術】
【０００２】
ロイコ染料と呈色剤との発色反応を利用し、熱により記録像を得るようにした感熱記録体はよく知られている。このような感熱記録体は比較的安価であり、また記録機器がコンパクトで且つその保守も容易なため、ファクシミリや各種計算機などのアウトプット、科学計測機器のプリンターなどの記録媒体としてだけでなくＰＯＳラベル、ＡＴＭ、ＣＡＤ、ハンディーターミナル、各種チケット用紙などの各種プリンターの記録媒体として広範囲に使用されている。
【０００３】
しかしながら、感熱記録体は油やフィルムなどの可塑剤、アルコール、水などと接触すると、記録画像が消色したり、地肌部が発色したりする問題を生じたり、記録時に感熱記録ヘッドに粕付着が生じる等の問題が生じていた。
【０００４】
そのため、従来から感熱記録層上に、例えばポリビニルアルコール、デンプン、アクリル樹脂などの水溶性樹脂と、カオリン、炭酸カルシウム、アモルファスシリカ、コロイダルシリカなどの顔料で構成される保護層を設けることが行われている（特許文献１〜７を参照）。特に、炭酸カルシウムやアモルファスシリカなどの顔料は、ヘッド粕の発生を防止するために用いられており、例えばヘッド磨耗がなく、ヘッド粕の少ない感熱記録体として、感熱記録層上に、樹脂及びモース硬度２．０以下のフィラーを主成分とする保護層を設けることが提案されている（特許文献１参照）。
【０００５】
近年、感熱記録体に印刷を施し、チケット用紙などに利用することが多くなっている。特に紫外線硬化型インクを使用した印刷は、以下のような利点があり、広く使用されている。
（１）溶剤フリーのため、安全性の心配がない。
（２）紫外線による乾燥のため、乾燥速度が早い。
（３）紫外線照射装置はコンパクトであり、エネルギーが節約できる。
（４）乾燥温度を低く抑えることができ、特に感熱記録体では熱による地肌カブリが抑えられる。
【０００６】
しかしながら、従来の保護層では下記のような問題点が発生し、十分満足なものが得られていないのが現状である。
（a）感熱記録体とインクとの密着性が低いために、セロハンテープなどで印刷面が簡単に剥がれてしまう。
（b）印刷部をサーマルヘッドで記録する場合、インクが熱により溶融してサーマルヘッドに付着し、スティッキング現象が起こり易くなる。
（c）感熱記録体の保護層表面に印刷されたインク層の厚みにより、サーマルヘッドからの印字エネルギーが減衰し、記録感度が低下する。
【０００７】
さらに、感熱記録体は医療現場や図書館等の静けさが要求される場所でも使用される。そのような場所では、印字時に大きな音（スティッキングに基づき発生する音）が発生することは問題であり、スティッキングが実質上生じない感熱記録体が求められている。また、医療現場では、アルコール、医療用クリームが用いられているが、このような薬品のついた手で感熱記録体を触ると、地肌カブリが起こるため、地肌カブリを防止するために、アルコール、医療用クリームなどの化学薬品に対するバリアー性さらに感熱記録体を保存する医療用ファイルに含まれる可塑剤に対するバリアー性にも優れた感熱記録体が求められている。
【０００８】
スティッキングは、印字エネルギーによりサーマルヘッドに密着している材料が溶融または軟化してヘッドに貼り付くために起こる現象であり、用紙が搬送されるときに音が発生する、印字が飛んでしまう（部分的に印字されない）等の問題を惹起する。
【０００９】
かかる問題を改善するために耐熱性の高い材料を保護層の形成のために使用すると、成膜性が悪化し、化学薬品および医療用ファイルに含まれる可塑剤に対するバリアー性が悪化するという問題がある。
【００１０】
また、印字エネルギーにより溶融又は軟化した材料を吸収してスティッキングを抑制する目的で、炭酸カルシウムやシリカ等の多孔性顔料を保護層に使用すると、耐スティッキング性は改善するものの、バリアー性が不十分であるという問題がある。さらに、多孔性顔料を使用する場合、バリアー性を改善するために、塗布量を多くすると感度が著しく低下する。そのため、耐スティッキング性、バリアー性および記録感度のバランスを高い位置で持たせることは非常に困難であった。
【００１１】
また、アセトアセチル変性ポリビニルアルコールを保護層に使用することは、数多く提案されている（特許文献８〜１２参照）。しかしながら、耐スティッキング性、バリアー性および記録感度のバランスを高い位置で持たせることは困難であった。
【特許文献１】特開平５−１４７３５４号公報
【特許文献２】特開平７−９７６２号公報
【特許文献３】特開２０００−１１８１３８号公報
【特許文献４】特開２０００−２３８４３２号公報
【特許文献５】特開２００２−２４０４３０号公報
【特許文献６】特開２００４−２２３９９４号公報
【特許文献７】特開２００３−１９１６４７号公報
【特許文献８】特開昭５９−１０６９９５号公報（請求項１）
【特許文献９】特開平７−２３２４７７号公報（請求項１）
【特許文献１０】特開平８−２３０３２３号公報（請求項２）
【特許文献１１】特開２００４−２８４０２９号公報（請求項２）
【特許文献１２】特開２００４−３５８７６２号公報（請求項３）
【発明の開示】
【発明が解決しようとする課題】
【００１２】
本発明の課題は、感熱記録時にサーマルヘッドへの粕付着が少なく、スティッキングを抑制し、化学薬品に対するバリアー性が高く、記録感度が高い感熱記録体を提供することにある。
【課題を解決するための手段】
【００１３】
本発明者らは、上記課題を解決するために、保護層に使用する顔料として無定形シリカないしアモルファスシリカ、或いは、コロイダルシリカを使用することを着想し、鋭意検討を行った結果、次の知見を得た。
【００１４】
(a)前記従来技術（特許文献３〜５）において使用されているコロイダルシリカは、シリカ一次粒子から実質的になり、該シリカ一次粒子が凝集した二次粒子はほとんど存在していない。かかるコロイダルシリカを用いて保護層を形成しても、十分な空隙が得られず、所望のレベルの効果（特に、サーマルヘッドへの粕付着の抑制、スティッキング抑制等）を有する感熱記録層を得ることは困難であった（後記比較例Ｉ−２参照）。
【００１５】
(b)一方、前記従来技術（特許文献１，２，６及び７）において、粕付着防止及びスティッキング防止用に使用されている無定形シリカないしアモルファスシリカは、スティッキングを抑制する目的で、炭酸カルシウムやシリカ等の多孔性顔料を保護層に使用すると、前記のように、耐スティッキング性は改善するものの、バリアー性を不十分なものとしたり、記録感度を低下させる等の傾向がある。
【００１６】
(c)本発明者らの研究によると、従来技術で使用されている無定形シリカないしアモルファスシリカについては、一般には、その一次粒子は、粒子径が７０nm以下程度である。該無定形シリカ一次粒子が凝集して形成された二次粒子は、その平均径が１μｍ以上であって、大きなサイズを有しており、おそらくはそのために、シリカの使用により生じた隙間（特に、シリカ二次粒子と樹脂被膜との隙間、二次粒子中の空隙）から化学薬品が浸透しやすく、その結果、バリアー性が低下していると考えられた。
【００１７】
(c)そこで、本発明者らは、従来の無定形シリカ二次粒子を粉砕して、二次粒子の平均直径が１μｍよりも小さい３０〜９００nmのシリカを調製し、これを感熱記録体の保護層に使用してみた。
【００１８】
(d)その結果、本発明者らは、上記のような二次粒子の平均粒子直径が３０〜９００nmのシリカを保護層に使用すると、サーマルヘッドへの粕付着が少なく、記録時のスティッキングを抑制し、化学薬品に対するバリアー性が高く、記録感度が高い感熱記録体が得られることを見出した。本発明は、この知見に基づき、更に検討を重ねて完成されたものである。
【００１９】
本発明の好ましい実施形態（実施形態１）によると、下記の項１〜１２に記載の感熱記録体が提供される。
【００２０】
項１  支持体、ロイコ染料及び呈色剤を含有する感熱記録層、並びに、顔料及び接着剤を主成分として含有する保護層をこの順で備えている感熱記録体であって、前記保護層に含有される顔料が、粒子径３〜７０ｎｍの無定形シリカ一次粒子が凝集してなる平均粒子直径３０〜９００ｎｍの二次粒子である感熱記録体。
【００２１】
項２  前記二次粒子が、保護層の全固形分に対して１〜４０質量％存在する項１に記載の感熱記録体。
【００２２】
項３  保護層が、更にカオリン、軽質炭酸カルシウム、重質炭酸カルシウム、焼成カオリン、酸化チタン、炭酸マグネシウム、水酸化アルミニウム、コロイダルシリカ、合成層状雲母、尿素−ホルマリン樹脂フィラー等のプラスティックピグメントからなる群から選ばれる少なくとも１種の顔料を含有する項１又は２に記載の感熱記録体。
【００２３】
項４  前記保護層に含有されている接着剤が、アクリル樹脂を含み、該アクリル樹脂が保護層の全固形分に対して１０〜７０質量％存在している項１〜３のいずれかに記載の感熱記録体。
【００２４】
項５  アクリル樹脂が、(a)（メタ）アクリロニトリルと(b)（メタ）アクリロニトリルと共重合可能なビニル単量体との共重合体である項４に記載の感熱記録体。
【００２５】
項６  アクリル樹脂が、
(xi)アクリロニトリル及びメタクリロニトリルからなる群から選ばれる少なくとも１種及び
(iii)アクリル酸及びメタクリル酸のアルキルもしくはヒドロキシアルキルエステル（特にC1-C10アルキルもしくはC1-C10ヒドロキシアルキルエステル）からなる群から選ばれる少なくとも１種
の共重合体であって、ガラス転移温度Tgが−１０〜１００℃である共重合体であるか、又は、
(xi)アクリロニトリル及びメタクリロニトリルからなる群から選ばれる少なくとも１種、
(iii)アクリル酸及びメタクリル酸のアルキルもしくはヒドロキシアルキルエステル（特にC1-C10アルキルもしくはC1-C10ヒドロキシアルキルエステル）からなる群から選ばれる少なくとも１種、
(i)アクリル酸及びメタクリル酸からなる群から選ばれる少なくとも１種、及び
(vi)アクリルアミド、メタクリルアミド、Ｎ−メチロールアクリルアミド、Ｎ−メチロールメタクリルアミドなどのアクリルアミド化合物からなる群から選ばれる少なくとも１種
の共重合体であって、ガラス転移温度Tgが３０〜１００℃である共重合体である項４に記載の感熱記録体。
【００２６】
項７  前記保護層に含有されている接着剤が、更に、水溶性樹脂を含む項４〜６のいずれかに記載の感熱記録体。
【００２７】
項８  水溶性樹脂がポリビニルアルコール又は変性ポリビニルアルコールであり、該ポリビニルアルコール又は変性ポリビニルアルコールが前記アクリル樹脂固形分に対して２５〜６００質量％存在する項７に記載の感熱記録体。
【００２８】
項９  水溶性樹脂が、重合度５００〜１８００のアセトアセチル変性ポリビニルアルコールである項７に記載の感熱記録体。
【００２９】
項１０  水溶性樹脂が、ジアセトン変性ポリビニルアルコールである項７に記載の感熱記録体。
【００３０】
項１１  前記感熱記録体が印刷部を有する項１〜１０のいずれかに記載の感熱記録体。
【００３１】
項１２  支持体と感熱記録層との間に、更に、下塗り層が形成されている項１〜１１のいずれかに記載の感熱記録体。
【００３２】
また、本発明の他の好ましい実施形態（実施形態２）によると、次の項１３〜２０に記載の感熱記録体が提供される。
【００３３】
項１３  支持体、ロイコ染料と呈色剤を含有する感熱記録層、並びに、顔料と接着剤を主成分として含有する保護層をこの順で備えた感熱記録体であって、前記保護層中の顔料が、粒子径３〜７０ｎｍの無定形シリカ一次粒子が凝集してなる平均粒子直径３０〜９００ｎｍの二次粒子を含み、且つ保護層中の接着剤が、ケン化度９０〜１００モル％、重合度１９００〜５０００のアセトアセチル変性ポリビニルアルコールを含む感熱記録体。
【００３４】
項１４  前記二次粒子が、保護層の全固形分に対して１０〜４０質量％存在する項１３に記載の感熱記録体。
【００３５】
項１５  前記アセトアセチル変性ポリビニルアルコールが、保護層の全固形分に対して３０〜８０質量％存在する項１３に記載の感熱記録体。
【００３６】
項１６  前記保護層が、更にアクリル樹脂を、保護層の全固形分に対して５〜４０質量％含有する項１３〜１５のいずれかに記載の感熱記録体。
【００３７】
項１７  アクリル樹脂が、
(xi)アクリロニトリル及びメタクリロニトリルからなる群から選ばれる少なくとも１種及び
(iii)アクリル酸及びメタクリル酸のアルキルエステル（特にC1-C10アルキルもしくはC1-C10ヒドロキシアルキルエステル）からなる群から選ばれる少なくとも１種
の共重合体であって、ガラス転移温度Tgが−１０〜１００℃である共重合体であるか、又は、
(xi)アクリロニトリル及びメタクリロニトリルからなる群から選ばれる少なくとも１種、
(iii)アクリル酸及びメタクリル酸のアルキル若しくはヒドロキシアルキルエステル（特にC1-C10アルキルもしくはC1-C10ヒドロキシアルキルエステル）からなる群から選ばれる少なくとも１種、
(i)アクリル酸及びメタクリル酸からなる群から選ばれる少なくとも１種、及び
(vi)アクリルアミド、メタクリルアミド、Ｎ−メチロールアクリルアミド、Ｎ−メチロールメタクリルアミドなどのアクリルアミド化合物からなる群から選ばれる少なくとも１種
の共重合体であって、ガラス転移温度Tgが３０〜１００℃である共重合体である項１６に記載の感熱記録体。
【００３８】
項１８  前記保護層が、更にステアリン酸亜鉛を、保護層の全固形分に対して２〜７．５質量％含有する項１３〜１７のいずれかに記載の感熱記録体。
【００３９】
項１９  前記保護層の塗布量が０．３〜２．５ｇ／ｍ２である項１３〜１８のいずれかに記載の感熱記録体。
【００４０】
項２０  支持体と感熱記録層との間に、更に、下塗り層が形成されている請求項１３〜１９のいずれかに記載の感熱記録体。
【発明の効果】
【００４１】
本発明の感熱記録体は、感熱記録時にスティッキングが高度に抑制されており、記録感度が高く、化学薬品に対するバリアー性が高いという効果を有する。
【００４２】
特に、前記実施形態１の感熱記録体は、印刷を施し、チケット用紙などに利用するのに適しており、印刷インクの定着性がよく、サーマルヘッドへの粕付着が少なく、しかも感熱記録時に印刷部においてスティッキングが実質上完全に又は実用上問題ないレベルに抑制されており、更に記録感度、及び化学薬品および医療用ファイルに含まれる可塑剤に対するバリアー性が高い。
【００４３】
また、前記実施形態２の感熱記録体は、特に医療現場や図書館等で使用するのに適しており、スティッキングが実質上完全に又は実用上問題ないレベルに抑制されており、サーマルヘッドへの粕付着が少なく、記録感度が高く、しかもアルコール等の化学薬品に対するバリアー性が実施形態１より更に高いという特徴を有している。
【発明を実施するための最良の形態】
【００４４】
以下、本発明について詳細に説明する。
【００４５】
支持体
本発明の実施形態１及び実施形態２によれば、感熱記録体に用いられる支持体としては、紙、表面に顔料、ラテックスなどを塗工したコーテッド紙、ポリオレフィン系樹脂から作られた複層構造の合成紙、プラスチックフィルム、或いはこれらの複合体シートなどから選ぶことができる。
【００４６】
感熱記録層
本発明の実施形態１及び実施形態２によれば、感熱記録層を形成するには、各種公知のロイコ染料、呈色剤、増感剤、顔料、接着剤、各種助剤などが使用できる。
【００４７】
本発明の感熱記録層は、一般には、各種公知のロイコ染料、呈色剤及び接着剤を含有するものであり、必要に応じて、増感剤、顔料、各種助剤などを含有していてもよい。
【００４８】
ロイコ染料としては、単独または２種以上混合することができるが、例えば、トリフェニルメタン系、フルオラン系、フェノチアジン系、オーラミン系、スピロピラン系、インドリルフタリド系などのロイコ染料が好ましく用いられる。ロイコ染料の具体例として例えば、３−（４−ジエチルアミノ−２−エトキシフェニル）−３−（１−エチル−２−メチルインドール−３−イル）−４−アザフタリド、クリスタルバイオレットラクトン、３−（Ｎ−エチル−Ｎ−イソペンチルアミノ）−６−メチル−７−アニリノフルオラン、３−ジエチルアミノ−６−メチル−７−アニリノフルオラン、３−ジエチルアミノ−６−メチル−７−（ｏ，ｐ−ジメチルアニリノ）フルオラン、３−（Ｎ−エチル−Ｎ−ｐ−トルイジノ）−６−メチル−７−アニリノフルオラン、３−（Ｎ−エチル−ｐ−トルイジノ）−６−メチル−７−（ｐ−トルイジノ）フルオラン、３−ピロリジノ−６−メチル−７−アニリノフルオラン、３−ジ（Ｎ−ブチル）アミノ−６−メチル−７−アニリノフルオラン、３−ジ（Ｎ−ブチル）アミノ−７−（ｏ−クロロアニリノ）フルオラン、３−ジ（Ｎ−ペンチル）アミノ−６−メチル−７−アニリノフルオラン、３−（Ｎ−シクロヘキシル−Ｎ−メチルアミノ）−６−メチル−７−アニリノフルオラン、３−ジエチルアミノ−７−（ｏ−クロロアニリノ）フルオラン、３−ジエチルアミノ−７−（ｍ−トリフルオロメチルアニリノ）フルオラン、３−ジエチルアミノ−６−メチル−７−クロロフルオラン、３−ジエチルアミノ−６−メチルフルオラン、３−シクロヘキシルアミノ−６−クロロフルオラン、および３−（Ｎ−エチル−Ｎ−ヘキシルアミノ）−６−メチル−７−（ｐ−クロロアニリノ）フルオランなどが挙げられる。
【００４９】
呈色剤としては、単独または２種以上混合することができる。呈色剤の具体例として例えば、４−ヒドロキシ−４’−イソプロポキシジフェニルスルホン、４−ヒドロキシ−４’−アリルオキシジフェニルスルホン、４，４’−イソプロピリデンジフェノール、４，４’−シクロヘキシリデンジフェノール、２，２−ビス（４−ヒドロキシフェニル）−４−メチルペンタン、２，４’−ジヒドロキシジフェニルスルホン、４，４’−ジヒドロキシジフェニルスルホン、３，３’−ジアリル−４，４’−ジヒドロキシジフェニルスルホン、４−ヒドロキシ−４’−メチルジフェニルスルホン、１，１−ビス（４−ヒドロキシフェニル）−１−フェニルエタン、１，４−ビス〔α−メチル−α−（４’−ヒドロキシフェニル）エチル〕ベンゼンなどのフェノール性化合物、Ｎ−ｐ−トリルスルホニル−Ｎ’−フェニルウレア、４，４’−ビス〔（４−メチル−３−フェノキシカルボニルアミノフェニル）ウレイド〕ジフェニルメタン、Ｎ−ｐ−トリルスルホニル−Ｎ’−ｐ−ブトキシフエニルウレアなどの分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸などの芳香族カルボン酸の亜鉛塩などが挙げられる。
【００５０】
接着剤としては、種々の分子量のポリビニルアルコール、変性ポリビニルアルコール、デンプン及びその誘導体、メトキシセルロース、カルボキシメチルセルロース、メチルセルロース、及びエチルセルロース等のセルロース誘導体、ポリアクリル酸ソーダ、ポリビニルピロリドン、アクリル酸アミド−アクリル酸エステル共重合体、アクリル酸アミド−アクリル酸エステル−メタクリル酸３元共重合体、スチレン−無水マレイン酸共重合体アルカリ塩、ポリアクリルアミド、アルギン酸ソーダ、ゼラチン、及びカゼインなどの水溶性高分子材料、並びに、ポリ酢酸ビニル、ポリウレタン、スチレン−ブタジエン共重合体、ポリアクリル酸、ポリアクリル酸エステル、塩化ビニル−酢酸ビニル共重合体、ポリブチルメタクリレート、エチレン−酢酸ビニル共重合体、及びスチレン−ブタジエン−アクリル系共重合体などの疎水性重合体のラテックスなどが挙げられる。
【００５１】
必要であれば、感熱記録層には増感剤を使用してもよい。増感剤の具体例としては、例えば、ステアリン酸アミド、ステアリン酸メチレンビスアミド、ステアリン酸エチレンビスアミド、４−ベンジルビフェニル、ｐ−トリルビフェニルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（３−メチルフェノキシ）エタン、２−ナフチルベンジルエーテル、１−（２−ナフチルオキシ）−２−フェノキシエタン、１，３−ジ（ナフチルオキシ）プロパン、シュウ酸ジベンジル、シュウ酸ジ−ｐ−メチル−ベンジル、シュウ酸ジ−ｐ−クロルベンジル、テレフタル酸ジブチル、テレフタル酸ジベンジル、２−（２‘ヒドロキシ−５’−メチルフェニル）ベンゾトリアゾールなどが挙げられる。これら増感剤は、単独でまたは２種以上混合して使用することができる。
【００５２】
必要であれば、感熱記録層には顔料を配合してもよい。顔料としては、例えば炭酸カルシウム、シリカ、酸化亜鉛、酸化チタン、水酸化アルミニウム、水酸化亜鉛、硫酸バリウム、クレー、焼成クレー、タルク、及び表面処理された炭酸カルシウムやシリカ等の無機系微粉末、並びに尿素−ホルマリン樹脂、スチレン−メタクリル酸共重合体、ポリスチレン樹脂等の有機系の微粉末などが挙げられる。
【００５３】
その他、各種助剤として、滑剤、消泡剤、濡れ剤、防腐剤、蛍光増白剤、分散剤、増粘剤、着色剤、帯電防止剤、架橋剤など公知のものを用いることができる。
【００５４】
本発明の感熱記録層において、上記ロイコ染料の感熱発色層中の含有率は、一般に５〜２０質量％、特に６〜１９質量％であり、呈色剤の含有率は一般に５〜４０質量％、特に６〜３８質量％である。接着剤の含有率は一般に５〜２０質量％、特に６〜２０質量％程度である。
【００５５】
増感剤が含まれる場合、感熱発色層中の増感剤の含有率は１０〜４０質量％、特に１２〜３８質量％であることが好ましい。滑剤類を使用する場合、感熱発色層中の滑剤類の含有率は５〜２０質量％、特に５〜１５質量％であることが好ましい。顔料を使用する場合、感熱発色層中の顔料の含有率は１０〜５０質量％、特に１０〜４５質量％であることが好ましい。
【００５６】
下塗り層 
本発明の実施形態１及び実施形態２によれば、必要に応じ、支持体と感熱記録層との間に、記録感度及び記録走行性をより高めるために、下塗り層を設けることもできる。
【００５７】
下塗り層は、吸油量が７０ｍｌ／１００ｇ以上、特に８０〜１５０ｍｌ／１００ｇ程度の吸油性顔料、有機中空粒子及び熱膨張性粒子からなる群から選ばれる少なくとも１種、並びに接着剤を主成分とする下塗り層用塗液を支持体上に塗布乾燥して形成される。ここで、上記吸油量はＪＩＳ  Ｋ  ５１０１−１９９１の方法に従い求められる値である。
【００５８】
上記吸油性顔料としては、各種のものが使用できるが、具体例としては、焼成カオリン、無定形シリカ、軽質炭酸カルシウム、タルク等の無機顔料があげられる。これら吸油性顔料の平均粒子径（レーザ回折式  粒度分布測定装置（商品名：ＳＡＬＤ２０００、島津製作所社製）による５０％値）は０．０１〜５μｍ程度、特に０．０２〜３μｍ程度であるのが好ましい。
【００５９】
吸油性顔料の使用量は、広い範囲から選択できるが、一般に下塗り層全固形分に対して２〜９５質量％、特に５〜９０質量％程度であるのが好ましい。
【００６０】
また、有機中空粒子としては、従来公知のもの、例えば、膜材がアクリル系樹脂、スチレン系樹脂、塩化ビニリデン系樹脂等からなる中空率が５０〜９９％程度の粒子が例示できる。ここで中空率は（ｄ／Ｄ）×１００で求められる値である。該式中、ｄは有機中空粒子の内径を示し、Ｄは有機中空粒子の外径を示す。有機中空粒子の平均粒子径（レーザ回折式  粒度分布測定装置（商品名：ＳＡＬＤ２０００、島津製作所社製）による５０％値）は０．５〜１０μｍ程度、特に１〜３μｍ程度であるのが好ましい。
【００６１】
上記有機中空粒子の使用量は、広い範囲から選択できるが、一般に下塗り層全固形分に対して２〜９０質量％、特に５〜７０質量％程度であるのが好ましい。
【００６２】
なお、上記吸油性無機顔料を有機中空粒子と併用する場合、吸油性無機顔料と有機中空粒子とは上記使用量範囲で使用し、且つ吸油性無機顔料と有機中空粒子の合計量が下塗り層全固形分に対して、５〜９０質量％、特に１０〜８０質量％程度であるのが好ましい。
【００６３】
熱膨張性粒子としては、各種のものが使用できるが、具体例としては、低沸点炭化水素をインサイト重合法により、塩化ビニリデン、アクリロニトリルなどの共重合物でマイクロカプセル化した熱膨張性微粒子等があげられる。低沸点炭化水素としては、例えば、エタン、プロパン等が挙げられる。
【００６４】
熱膨張性粒子の使用量は、広い範囲から選択できるが、一般に下塗り層全固形分に対して１〜８０質量％程度、特に１０〜７０質量％程度であることが好ましい。
【００６５】
接着剤としては、前記感熱記録層に使用される接着剤が適宜使用し得るが、特にデンプン−酢酸ビニルグラフト共重合体、各種ポリビニルアルコール、スチレン・ブタジエン共重合体ラテックスが好ましい。
【００６６】
各種ポリビニルアルコールとしては、完全ケン化ポリビニルアルコール、部分ケン化ポリビニルアルコール、カルボキシ変性ポリビニルアルコール、アセトアセチル変性ポリビニルアルコール、ジアセトン変性ポリビニルアルコール、ケイ素変性ポリビニルアルコールなどが挙げられる。
【００６７】
上記接着剤の使用割合は広い範囲で選択できるが、一般には下塗り層全固形分に対して５〜３０質量％程度、特に１０〜２５質量％程度であることが好ましい。
【００６８】
その他、各種助剤として、滑剤、消泡剤、濡れ剤、防腐剤、蛍光増白剤、分散剤、増粘剤、着色剤、帯電防止剤、架橋剤など公知のものを用いることができる。
【００６９】
下塗り層の塗布量は、乾燥重量で３〜２０ｇ／ｍ２程度、好ましくは５〜１２ｇ／ｍ２程度とするのが好ましい。
【００７０】
下塗り層用塗液の塗布方法としては、特に限定されず、例えば、エアナイフコーティング、バリバーブレードコーティング、ピュアブレードコーティング、グラビアコーティング、ロッドブレードコーティング、ショートドウェルコーティング、カーテンコーティング、ダイコーティング等の従来公知の塗布方法がいずれも採用できる。
【００７１】
実施形態１による保護層
以下、本発明の実施形態１の保護層について説明する。
【００７２】
前記のように、本発明の実施形態１の感熱記録体は、支持体上に、ロイコ染料と呈色剤を含有する感熱記録層、顔料と接着剤を主成分として含有する保護層とを順次設けた感熱記録体であって、前記保護層が、該顔料として粒子径３〜７０ｎｍの無定形シリカ一次粒子が凝集してなる平均粒子直径３０〜９００ｎｍの二次粒子を含んでいる感熱記録体である。
【００７３】
＜顔料＞
本発明の保護層において、無定形シリカ一次粒子が凝集してなる前記特定の平均粒子直径をもった二次粒子を使用することにより、印刷インクとの密着性（印刷インクの定着性）が優れ、且つ印刷部のサーマルヘッドでの印字の際に、溶融した印刷インク成分を保護層が吸収することでサーマルヘッドへのインク付着を防止し、スティッキングが抑制される。また透明性が高いため記録感度が向上する利点がある。
【００７４】
本発明で使用する粒子径３〜７０ｎｍの無定形シリカ一次粒子が凝集してなる平均粒子直径３０〜９００ｎｍの二次粒子の製造方法は、特に限定されないが、例えば、一般市販の合成無定形シリカなどの塊状原料、液相での化学反応によって得られた沈殿物等を機械的手段で粉砕する方法や、金属アルコキシドの加水分解によるゾル−ゲル法、気相での高温加水分解等の方法によって得ることができる。機械的手段としては、超音波、高速回転ミル、ローラミル、容器駆動媒体ミル、媒体撹拌ミル、ジェットミル、サンドグラインダー、湿式メディアレス微粒化装置などが挙げられる。機械的粉砕をする場合は、水中で粉砕して、シリカ水分散液とするのが好ましい。
【００７５】
本発明で使用する無定形シリカ一次粒子の粒子径は、３〜７０ｎｍであり、好ましくは５〜５０ｎｍであり、より好ましくは７〜４０ｎｍである。
【００７６】
ここで、一次粒子の粒子径Dpは、下記計算式から算出できる。
【００７７】
Asp（ｍ２／ｇ）＝SA×ｎ    (1)
上記式(1)において、Asp は比表面積を示し、SAは一次粒子１つの表面積を示し、ｎは１ｇ当りの一次粒子の個数を示す。
【００７８】
Dp (nm)＝３０００／Asp    (2)
上記式(2)において、Dpは一次粒子の粒子径を示し、Aspは比表面積を示す。
【００７９】
上記式(2)は、シリカ一次粒子の形状を真球と仮定し、且つ、シリカの密度d＝２(g/cm3)と仮定して導出されたものである。
【００８０】
比表面積は、無定形シリカの単位質量当り（即ち、１ｇ当たり）の表面積であり、上記の式(2)からもわかるように、比表面積の値が大きいほど一次粒子径が小さくなる。一次粒子径が小さくなると、一次粒子から形成される細孔（即ち一次粒子が凝集してなる二次粒子中に形成される細孔）が小さくなり、毛管圧が高くなる。したがって溶融したインク成分が速やかに吸収されスティッキングが抑制されるものと考えられる。また一次粒子から形成される二次粒子も複雑となり、溶融したインク成分を十分吸収できる容量が確保できると推察される。一次粒子の粒子径については３〜７０ｎｍであり、好ましくは５〜５０ｎｍであり、より好ましくは７〜４０ｎｍである。一次粒子の粒子径の上限値については、小さな値ほどヘッド粕抑制や耐スティキング性が良好である。
【００８１】
ここで、無定形シリカの比表面積は、微細顔料（即ち、本発明で使用する無定型シリカ）を１０５℃にて乾燥し、得られた粉体試料の窒素吸脱着等温線を、比表面積測定装置（Ｃｏｕｌｔｅｒ社製のＳＡ３１００型）を用いて、２００℃で２時間真空脱気した後測定し、Ｂ．Ｅ．Ｔ比表面積を算出したものである。
【００８２】
以上より、本発明で使用する無定型シリカの一次粒子の粒径は、比表面積を上記比表面積測定装置（Ｃｏｕｌｔｅｒ社製のＳＡ３１００型）を用いて実測し、上記式(2)により、算出されたものである。
【００８３】
また、二次粒子の平均粒子直径は３０〜９００ｎｍであり、好ましくは４０〜７００ｎｍであり、より好ましくは、５０〜５００ｎｍである。平均粒子直径が３０ｎｍ未満の二次粒子は製造困難であり、また、平均粒子直径が３０ｎｍ未満であると、形成される細孔の容積が小さすぎて溶融したインク成分を浸透できず、スティッキングが発生する恐れがある。また、９００ｎｍを超えると透明性が低下し、記録感度が低下したり、バリヤー性が低下する恐れがある。
【００８４】
ここで、二次粒子の平均粒子直径とは、前記方法により得られたシリカの水分散液を固形分濃度５質量％に調整し、ホモミキサーにて５０００ｒｐｍで３０分間撹拌分散した直後に分散液を親水性処理したポリエステルフィルム上に乾燥後の重量が３ｇ／ｍ２程度になるように塗工、乾燥してサンプルとし、電子顕微鏡（ＳＥＭとＴＥＭ）で観察し、１万〜４０万倍の電子顕微鏡写真を撮り、電子顕微鏡写真の５ｃｍ四方中の二次粒子のマーチン径を測定して平均したものである（「微粒子ハンドブック」、朝倉書店、ｐ５２、１９９１年参照）。
【００８５】
なお、上記ホモミキサーでの撹拌分散は、単に測定の精度を上げるために均一分散させるために行うものであり、ホモミキサーでの撹拌分散の前後で二次粒子のサイズが変化することは実質上ないと考えられている。
【００８６】
保護層中の二次粒子の含有量は、保護層の全固形分に対して１〜４０質量％程度とすることが好ましく、より好ましくは２．５〜３０質量％程度である。上記１〜４０質量％の範囲であれば、前記所望の効果が得られやすく、特に耐油性や耐可塑剤性に優れる。
【００８７】
その他、保護層中には、必要であれば、本発明の所望の効果を失わない限りにおいて、他の公知の顔料を添加することも可能である。かかる他の顔料としては、例えば、カオリン、軽質炭酸カルシウム、重質炭酸カルシウム、焼成カオリン、酸化チタン、炭酸マグネシウム、水酸化アルミニウム、コロイダルシリカ、合成層状雲母、尿素−ホルマリン樹脂フィラー等のプラスティックピグメントなどが挙げられる。
【００８８】
尚、コロイダルシリカは、一次粒子から実質的になっており、該一次粒子の凝集物である二次粒子が実質上存在しないものである。
【００８９】
これら他の顔料を使用する場合、その使用量は、保護層の全固形分に対して、０〜４０質量％程度、好ましくは０〜３５質量％程度である。
【００９０】
＜接着剤＞
保護層は、上記顔料に加えて、接着剤を含んでいる。接着剤としては、感熱記録体の保護層に使用されている各種のものが使用できるが、本発明では、特にアクリル樹脂を接着剤として使用するのが好ましい。
【００９１】
前記保護層の接着剤として使用されるアクリル樹脂は、特に紫外線硬化型インクとの密着性がよく、好ましく用いられる。アクリル樹脂はコア・シェル型の二層構造エマルジョンや単層エマルジョンでもよい。
【００９２】
アクリル樹脂の製造に使用可能なモノマー成分としては、例えばアクリル酸、メタクリル酸、イタコン酸、マレイン酸、フマル酸、クロトン酸等のエチレン系不飽和カルボン酸、スチレン、ビニルトルエン、ビニルベンゼン等の芳香族ビニル化合物、アクリル酸メチル、アクリル酸エチル、アクリル酸ヒドロキシエチル、アクリル酸ブチル、アクリル酸２−エチルヘキシル、アクリル酸オクチルなどのアクリル酸、及びメタクリル酸のアルキルエステル、アクリルアミド、メタクリルアミド、Ｎ−メチロールアクリルアミド、Ｎ−メチロールメタクリルアミドなどのアクリルアミド、及びメタクリルアミドの誘導体、ジアセトンアクリルアミド、アクリル酸グリシジル、メタクリル酸グリシジル、酢酸ビニル、塩化ビニル、塩化ビニリデン、ブタジエン、アクリロニトリル、メタクリルニトリル、ジメチルアミノエチルメタクリレート、トリメチルアミノエチルメタクリレート、ジエチルアミノエチルメタクリレート、トリエチルアミノエチルメタクリレートなどが挙げられる。
【００９３】
特に、アクリル樹脂の製造に使用可能なモノマー成分としては、例えば
(i)アクリル酸、メタクリル酸、
(ii)クロトン酸の如きエチレン性不飽和モノカルボン酸、イタコン酸、マレイン酸、フマル酸の如きエチレン性不飽和ジカルボン酸及びこれらのモノアルキルエステル、特にC1-C10モノアルキルエステル、
(iii)アクリル酸メチル、アクリル酸エチル、アクリル酸ヒドロキシエチル、アクリル酸ブチル、アクリル酸２−エチルヘキシル、アクリル酸オクチルなどのアクリル酸及びメタクリル酸のアルキル若しくはヒドロキシアルキルエステル（特にC1-C10アルキル若しくはC1-C10ヒドロキシアルキルエステル）、
(iv)酢酸ビニル、プロピオン酸ビニル等のビニルエステル類、
(v)スチレン、ビニルトルエン、ビニルベンゼン等の芳香族ビニル化合物、
(vi)アクリルアミド、メタクリルアミド、Ｎ−メチロールアクリルアミド、Ｎ−メチロールメタクリルアミドなどのアクリルアミド、
(vii)ビニルピロリドンの如き複素環式ビニル化合物、
(viii)塩化ビニリデン、フッ化ビニリデン等のハロゲン化ビニリデン化合物、
(ix)エチレン、プロピレン等のα−オレフィン類、
(x)ブタジエンの如きジエン類、
(xi)（メタ）アクリロニトリル
等が挙げられる。
【００９４】
ここで、「（メタ）アクリロニトリル」という用語は、アクリロニトリル、メタクリロニトリル又はこれらの混合物を意味する。
【００９５】
本発明で使用されるアクリル樹脂としては、例えば、上記モノマー(i)、モノマー(iii)、モノマー(vi)及びモノマー(xi)からなる群から選ばれる少なくとも２種のモノマーの共重合体樹脂、上記モノマー(i)、モノマー(iii)、モノマー(vi)及びモノマー(xi)からなる群から選ばれる少なくとも一種と、上記モノマー(ii)、モノマー(iv)、モノマー(v)、モノマー(vii)、モノマー(viii)、モノマー(ix)及びモノマー(x)からなる群から選ばれた少なくとも一種との共重合体樹脂等が例示でき、たとえばアクリル酸とアクリロニトリルとの共重合体樹脂、アクリル酸、アクリロニトリルおよびアクリルアミドの共重合体樹脂、アクリル酸C1-C10アルキルエステルとアクリロニトリルとの共重合体樹脂、アクリル酸、アクリロニトリル、アクリルアミドおよびアクリル酸C1-C10アルキルエステルの４元共重合体樹脂等があげられる。
【００９６】
本願発明で好ましく用いられるアクリル樹脂としては、例えば上記モノマー（iii）とモノマー(xi)との共重合体樹脂（例えば、アクリル酸C1-C10アルキルエステルとアクリロニトリルとの共重合体樹脂）、上記モノマー(i)、モノマー（iii）、モノマー(vi)及びモノマー(xi)の共重合体樹脂（例えば、アクリル酸、アクリロニトリル、アクリルアミドおよびアクリル酸C1-C10エステルの４元共重合体樹脂）があげられる。
【００９７】
また、本発明の特に好ましい一態様によると、接着剤として使用するアクリル樹脂は、（メタ）アクリロニトリルと（メタ）アクリロニトリルと共重合可能なビニル単量体との共重合体であり、かかる重合体の中でも、ガラス転移温度（Ｔｇ）が−１０℃〜１００℃、特に０〜８０℃である共重合体が好ましい。
【００９８】
該共重合体における（メタ）アクリロニトリルの割合は、本発明の効果を奏する範囲であれば特に制限されないが、好ましくは２０〜８０質量％程度であり、更に好ましくは３０〜７０質量％程度である。
【００９９】
（メタ）アクリロニトリルと共重合可能なビニル単量体の例としては、上記モノマー(i)〜(x)を例示できる。本発明で使用する上記共重合体において、（メタ）アクリロニトリルと共重合可能なビニル単量体の割合は、本発明の効果を奏する範囲であれば特に制限されないが、好ましくは８０〜２０質量％程度であり、更に好ましくは７０〜３０質量％程度である。
【０１００】
本発明における（メタ）アクリロニトリルと共重合可能なビニル単量体の中でも、分子中に１個又は２個以上（特に１個又は２個）のカルボキシル基を含有するビニル単量体を、少なくとも１種含んでいるものが好ましい。
【０１０１】
かかるカルボキシル基含有ビニル単量体の割合は、共重合樹脂の全質量中、１〜１０質量％の範囲が好ましく、更に好ましくは２〜８質量％である。
【０１０２】
該カルボキシル基含有ビニル単量体の例としては、上記モノマー(i)（即ち、アクリル酸及びメタアクリル酸の少なくとも１種）、上記モノマー(ii)（即ち、クロトン酸の如きエチレン性不飽和モノカルボン酸、イタコン酸、マレイン酸、フマル酸の如きエチレン性不飽和ジカルボン酸）及びモノマー(i)及び(ii)のモノアルキルエステル（特にC1-C10モノアルキルエステル）からなる群から選ばれる一種又は二種以上の組み合わせが挙げられる。
【０１０３】
なかでも、カルボキシル基含有ビニル単量体の好ましい例としては、アクリル酸、メタクリル酸、クロトン酸の如きエチレン性不飽和モノカルボン酸、イタコン酸、マレイン酸、フマル酸の如きエチレン性不飽和ジカルボン酸及びそのモノアルキルエステル（特にC1-C10モノアルキルエステル）からなる群から選ばれる一種又は二種以上の組み合わせが挙げられる。
【０１０４】
なかでも、(xi)のアクリロニトリル及びメタクリロニトリルからなる群から選ばれる少なくとも１種と、(iii)のアクリル酸及びメタクリル酸のアルキル若しくはヒドロキシアルキルエステル（特にC1-C10アルキル若しくはC1-C10ヒドロキシアルキルエステル）からなる群から選ばれる少なくとも１種との共重合体が好ましい。この共重合体のなかでも、ガラス転移温度Tgが−１０〜１００℃程度、特に０〜８０℃程度の共重合体が特に好ましい。該共重合体において、モノマー(xi)とモノマー(iii)の含有量は広い範囲から適宜選択できるが、一般には、モノマー(xi)２０〜８０質量％程度（特に３０〜７０質量％程度）及びモノマー(iii)８０〜２０質量％程度（特に７０〜３０質量％程度）であるのが好ましい。
【０１０５】
また、次のモノマー(xi)、モノマー(iii)、モノマー(i)及びモノマー(vi)を共重合させてなる共重合体も好ましい：
(xi)アクリロニトリル及びメタクリロニトリルからなる群から選ばれる少なくとも１種、
(iii)アクリル酸及びメタクリル酸のアルキル若しくはヒドロキシアルキルエステル（特にC1-C10アルキル若しくはC1-C10ヒドロキシアルキルエステル）からなる群から選ばれる少なくとも１種、
(i)アクリル酸及びメタクリル酸からなる群から選ばれる少なくとも１種、
(vi)アクリルアミド、メタクリルアミド、Ｎ−メチロールアクリルアミド、Ｎ−メチロールメタクリルアミドなどのアクリルアミド化合物からなる群から選ばれる少なくとも１種。
【０１０６】
このモノマー(xi)、モノマー(iii)、モノマー(i)及びモノマー(vi)の共重合体のなかでも、ガラス転移温度Tgが３０〜１００℃程度、特に３０〜７０℃程度の共重合体が特に好ましい。
【０１０７】
該共重合体において、各モノマーの比率は特に限定されず広い範囲から選択できるが、例えば、モノマー(i)が１〜１０質量％（特に２〜８質量％程度）、モノマー(iii)が１〜５０質量％（特に２〜４５質量％程度）、モノマー(vi)が１〜５０質量％（特に２〜４５質量％程度）及びモノマー(xi)が２０〜８０質量％（特に３０〜７０質量％程度）であるのが好ましい。
【０１０８】
上記アクリル樹脂の使用量は広い範囲から適宜選択できるが、一般には、保護層の全固形分に対してアクリル樹脂を１０〜７０質量％含有することが好ましい。この範囲であると、特に紫外線硬化型インクとの密着性に優れ、サーマルヘッドへの粕付着が抑制され、しかも感熱記録時に印刷部においてスティッキングを起こす恐れが抑制される。保護層の全固形分に対するアクリル樹脂の含有量は、１５〜６０質量％程度がより好ましい。
【０１０９】
また、アクリル樹脂は可塑剤や油などの溶剤に対するバリアー性が劣ることがあるため、水溶性樹脂を併用することが好ましい。例えば、ポリビニルアルコール、変性ポリビニルアルコール、ポリビニルアセタール、ポリエチレンイミン、ポリビニルピロリドン、ポリアクリルアミド、デンプン及びその誘導体、セルロース及びその誘導体、ゼラチン、カゼインなどが挙げられる。
【０１１０】
なかでも、顔料とのバインダー効果、可塑剤や油などの溶剤に対する記録部の保存性に特に優れていることから、ポリビニルアルコール又は変性ポリビニルアルコールが好ましく、とりわけアセトアセチル変性ポリビニルアルコール、カルボキシ変性ポリビニルアルコール、ジアセトン変性ポリビニルアルコール等の各種変性ポリビニルアルコールがより好ましく用いられる。
【０１１１】
これら変性ポリビニルアルコールの中で、一般に、重合度が５００〜１８００程度、特に７００〜１８００程度のアセトアセチル変性ポリビニルアルコール及び重合度が５００〜３０００程度、特に７００〜３０００程度のジアセトン変性ポリビニルアルコールが好ましく使用される。
【０１１２】
上記水溶性樹脂、特に、ポリビニルアルコール又は変性ポリビニルアルコールを使用する場合、その使用比率は、前記アクリル樹脂固形分に対して２５〜６００質量％、特に２５〜５５０質量％が好ましく、更に好ましくは３０〜５００質量％程度である。上記２５〜６００質量％の範囲であると、バインダー効果や溶剤に対する記録部の保存性改良効果が良好であり、また、インクとの密着性も良好である。
【０１１３】
その他、保護層中に公知の助剤、例えば、滑剤、消泡剤、濡れ剤、防腐剤、蛍光増白剤、分散剤、増粘剤、着色剤、帯電防止剤、架橋剤などの各種助剤を適宜添加してもよい。
【０１１４】
実施形態１の感熱記録体
本発明の実施形態１の感熱記録体は、一般的に知られている方法により作成することができる。例えば、前記ロイコ染料、呈色剤を別々に接着剤水溶液と共に、ボールミルなどの分散機で粉砕分散した後、必要に応じて増感剤、顔料、各種助剤と混合攪拌して感熱記録層用塗布液を調製する。また、前記シリカ分散液、アクリル樹脂、他の接着剤、及び各種助剤と混合攪拌して保護層用塗布液を調製する。次いで、支持体上に感熱記録層用塗布液及び保護層用塗布液を順次、公知の方法で塗布、乾燥すればよい。
【０１１５】
感熱記録層用塗布液の乾燥後の塗布量は、広い範囲から適宜選択することができるが、一般には、１．５〜１０ｇ／ｍ２程度、特に２〜８ｇ／ｍ２程度とするのが好ましい。
【０１１６】
また、保護層用塗布液の乾燥後の塗布量も、広い範囲から適宜選択することができるが、一般には、０．２〜５ｇ／ｍ２程度、特に０．３〜３．５ｇ／ｍ２程度とするのが好ましい。
【０１１７】
本発明の実施形態１の感熱記録体は、前記のように、印刷を施し、チケット用紙などに利用するのに適しており、印刷インクの定着性がよく、感熱記録時に印刷部においてスティッキングが実質上完全に又は実用上問題ないレベルに抑制されている。
【０１１８】
従って、本発明の実施形態１の感熱記録体は、その保護層上に、印刷することにより形成された印刷部を有しているのが有利である。印刷に使用されるインクとしては、紫外線硬化型インクが好ましく、印刷は慣用されている方法で行えばよい。
【０１１９】
紫外線硬化型インクは、各種のものが公知であるが、一般的に色材、プレポリマー、モノマー、光開始剤、添加剤で構成される。上記色材としては、有機着色顔料、無機着色顔料、染料、蛍光染料等が例示できる。
【０１２０】
プレポリマーとしては、ポリオールアクリレート、エポキシアクリレート、ウレタンアクリレート、ポリエステルアクリレート、アルキドアクリレート、ポリエーテルアクリレートなどが挙げられる。
【０１２１】
モノマーとしては、モノアクリレート、ジアクリレート、トリアクリレートなどが挙げられる。
【０１２２】
光開始剤は、使用するプレポリマー及びモノマーに応じて公知の光開始剤から適宜選択すればよい。
【０１２３】
添加剤としては、滑剤、消泡剤、界面活性剤等が例示できる。
【０１２４】
これら成分を含む紫外線硬化型インクとしては、各種の市販品が市場で入手でき、例えば、Flash Dry Series（東洋インキ社製）、例えば、ＦＤＳ  ＴＫシリーズ、ＦＤＳ  ニューシリーズ等；BESTCURE（Ｔ＆Ｋ  ＴＯＫＡ社製）、例えば、「UV RNC」、「UV NVR」、「UV STP」等；DAI Cure（大日本インキ社製）、例えば、「アビリオ」、「セプター」、「ＭＵシール」等を挙げることができる。
【０１２５】
実施形態２による保護層
次に、本発明の実施形態２の感熱記録体について説明する。
【０１２６】
本発明の実施形態２の感熱記録体は、支持体上に、ロイコ染料と呈色剤を含有する感熱記録層、顔料と接着剤を主成分として含有する保護層とを順次設けた感熱記録体であって、前記保護層中の顔料として粒子径３〜７０ｎｍの無定形シリカ一次粒子が凝集してなる平均粒子直径３０〜９００ｎｍの二次粒子を含み、且つ接着剤としてケン化度９０〜１００モル％、重合度１９００〜５０００のアセトアセチル変性ポリビニルアルコールを含むことを特徴とする。
【０１２７】
本発明の実施形態２の感熱記録体は、医療現場や図書館等で使用するのに特に適しており、スティッキングが実質上完全に又は実用上問題ないレベルに抑制されており、サーマルヘッドへの粕付着が少なく、記録感度が高く、しかもアルコール等の化学薬品に対するバリアー性が実施形態１の感熱記録体よりも更に高いという特徴を有している。
【０１２８】
＜顔料＞
本発明の実施形態２に係る保護層において、無定形シリカ一次粒子が凝集してなる平均粒子直径３０〜９００ｎｍの二次粒子を使用することにより、バリアー性を悪化させずに、サーマルヘッドの熱で溶融または軟化した保護層成分を吸収することでスティキングが抑制される。また透明性が高いため記録感度が向上する利点がある。
【０１２９】
実施形態２で使用する無定型シリカ一次粒子が凝集してなる二次粒子としては、前記実施形態１で説明したものが使用できる。
【０１３０】
即ち、本発明で使用する無定形シリカ一次粒子の粒子径は、３〜７０ｎｍであり、好ましくは５〜５０ｎｍであり、より好ましくは７〜４０ｎｍである。
【０１３１】
本発明で使用する無定型シリカの一次粒子の粒径は、比表面積を上記比表面積測定装置（Ｃｏｕｌｔｅｒ社製のＳＡ３１００型）を用いて実測し、前記式(2)により、算出されたものである。
【０１３２】
ここで、無定形シリカの比表面積は、微細顔料（即ち、本発明で使用する無定型シリカ）を１０５℃にて乾燥し、得られた粉体試料の窒素吸脱着等温線を、比表面積測定装置（Ｃｏｕｌｔｅｒ社製のＳＡ３１００型）を用いて、２００℃で２時間真空脱気した後測定し、Ｂ．Ｅ．Ｔ比表面積を算出したものである。
【０１３３】
また、二次粒子の平均粒子直径は３０〜９００ｎｍであり、好ましくは４０〜７００ｎｍであり、より好ましくは、５０〜５００ｎｍである。平均粒子直径が３０ｎｍ未満であると、製造困難であり、また形成される細孔の容積が小さすぎて溶融または軟化した保護層成分を浸透できず、スティッキングが発生する恐れがある。また、９００ｎｍを超えると粒子径が大きすぎることによってバリアー性が低下したり、透明性が低下して記録感度が低下する恐れがある。
【０１３４】
ここで、二次粒子の平均粒子直径の測定法は、前記実施形態１について説明したのと同一である。
【０１３５】
保護層中の特定の無定形シリカ二次粒子の含有量は、保護層の全固形分に対して１０〜４０質量％含有することが好ましく、より好ましくは１２．５〜３７．５質量％である。１０〜４０質量％の範囲内であると、所望の効果が得られやすく、また、バリアー性も良好である。
【０１３６】
その他保護層中には、必要であれば、本発明の所望の効果を失わない限りにおいて、公知の顔料を添加することも可能で、例えばカオリン、軽質炭酸カルシウム、重質炭酸カルシウム、焼成カオリン、酸化チタン、炭酸マグネシウム、水酸化アルミニウム、コロイダルシリカ、尿素−ホルマリン樹脂フィラー、プラスティックピグメントなどが挙げられる。
【０１３７】
これら他の顔料を使用する場合、その使用量は、保護層の全固形分に対して、０〜４０質量％程度、好ましくは０〜３５質量％程度である。
【０１３８】
＜接着剤＞
本発明の実施形態２においては、接着剤としてケン化度９０〜１００モル％、重合度１９００〜５０００、好ましくは１９００〜４５００、より好ましくは１９００〜４０００のアセトアセチル変性ポリビニルアルコールを用いることが重要である。これにより、バリアー性が実施形態１よりも更に良好となる。ケン化度が９０モル％未満であると成膜の際、未ケン化の基が立体障害となり、成膜性が低下しバリアー性が低下してしまう。また、重合度が１９００未満であると成膜性が低下し、５０００を超えると水への溶解性が低下するため、一定量のアセトアセチル変性ポリビニルアルコールを配合する場合、保護層用塗液の濃度が著しく低下し、目的とする塗布量が得られなかったり、塗布できなくなる恐れがある。
【０１３９】
アセトアセチル変性ポリビニルアルコールの使用量は広い範囲から適宜選択できるが、一般には保護層の全固形分に対して３０〜８０質量％が好ましく、３２〜７５質量％がより好ましい。３０〜８０質量％の範囲内であると、バリアー性及びスティッキング発生抑制効果が良好である。
【０１４０】
更に、保護層にアクリル樹脂を添加すると、紫外線硬化型インクを使用した印刷を施した時にインクの定着性が良好なので特に好ましく用いられる。
【０１４１】
アクリル樹脂としては、前記実施形態１について説明したアクリル樹脂がいずれも使用可能である。なかでも、(xi)のアクリロニトリル及びメタクリロニトリルからなる群から選ばれる少なくとも１種と、(iii)のアクリル酸及びメタクリル酸のアルキル若しくはヒドロキシアルキルエステル（特にC1-C10アルキルもしくはC1-C10ヒドロキシアルキルエステル）エステルからなる群から選ばれる少なくとも１種との共重合体が好ましい。この共重合体のなかでも、ガラス転移温度Tgが−１０〜１００℃程度、特に０〜８０℃程度の共重合体が特に好ましい。
【０１４２】
該共重合体において、モノマー(xi)とモノマー(iii)の含有量は広い範囲から適宜選択できるが、一般には、モノマー(xi)２０〜８０質量％程度（特に３０〜７０質量％程度）及びモノマー(iii)８０〜２０質量％程度（特に７０〜３０質量％程度）であるのが好ましい。
【０１４３】
また、アクリル樹脂としては、(xi)のアクリロニトリル及びメタクリロニトリルからなる群から選ばれる少なくとも１種と、(iii)のアクリル酸及びメタクリル酸のアルキル若しくはヒドロキシアルキルエステル（特にC1-C10アルキルもしくはC1-C10ヒドロキシアルキルエステル）エステルからなる群から選ばれる少なくとも１種と、(i)アクリル酸、メタクリル酸からなる群から選ばれる少なくとも１種と、(vi)アクリルアミド、メタクリルアミド、Ｎ−メチロールアクリルアミド、Ｎ−メチロールメタクリルアミドなどのアクリルアミドからなる群から選ばれる少なくとも１種との共重合体が好ましい。この共重合体のなかでも、ガラス転移温度Tgが３０〜１００℃程度、特に３０〜７０℃程度の共重合体も特に好ましい。
【０１４４】
該共重合体において、各モノマーの比率は特に限定されず広い範囲から選択できるが、例えば、モノマー(i)が１〜１０質量％（特に２〜８質量％程度）、モノマー(iii)が１〜５０質量％（特に２〜４５質量％程度）、モノマー(vi) が１〜５０質量％（特に２〜４５質量％程度）及びモノマー(xi)が２０〜８０質量％（特に３０〜７０質量％程度）であるのが好ましい。
【０１４５】
アクリル樹脂を使用する場合、その量は、保護層の全固形分に対して５〜４０質量％とすることが好ましい。この範囲内であると、特に紫外線硬化型インクとの密着性が良好であり、バリアー性が良好であり、スティッキングを起こす恐れが低い。アクリル樹脂の、保護層の全固形分に対する含有比率は、１０〜３５質量％程度がより好ましい。
【０１４６】
また、保護層に滑剤としてステアリン酸亜鉛を添加すると、少量でバリアー性を低下させずにスティッキングを改善することができ、好ましく用いられる。ステアリン酸亜鉛を使用する場合、保護層の全固形分に対する含有比率は、２〜７．５質量％が好ましい。この範囲内であると、バリアー性とスティッキング防止性の双方を更に良好なものとできる。もちろん所望の効果を失わない限りにおいて、他の滑剤を併用してもよい。
【０１４７】
その他、保護層中には、必要であれば、公知の助剤、例えば、消泡剤、濡れ剤、防腐剤、蛍光増白剤、分散剤、増粘剤、着色剤、帯電防止剤などの各種助剤を適宜添加してもよい。
【０１４８】
実施形態２の感熱記録体
本発明の実施形態２の感熱記録体は、一般的に知られている方法により作成することができる。例えば、感熱記録層用塗布液はロイコ染料、呈色剤を別々に接着剤水溶液と共に、ボールミルなどの分散機で粉砕分散した後、必要に応じて増感剤、顔料、各種助剤と混合攪拌して調製する。また保護層用塗布液はシリカ分散液、アクリル樹脂、他の接着剤、及び各種助剤と混合攪拌して調製する。ついで、支持体上に感熱記録層用塗布液及び保護層用塗布液を順次、公知の方法で塗布、乾燥すればよい。
【０１４９】
感熱記録層用塗布液の乾燥後の塗布量は、広い範囲から適宜選択することができるが、一般には、１．５〜１０ｇ／ｍ２程度、特に２〜８ｇ／ｍ２程度とするのが好ましい。
【０１５０】
本発明の実施形態２の保護層は、低塗布量でもサーマルヘッドへの粕付着が少なく、スティッキングが良好で、しかもアルコール等のバリアー性が高いため、記録感度の高いものが得られる。該保護層の乾燥後の塗布量は０．３〜２．５ｇ／ｍ２が好ましく、０．４〜２．２ｇ／ｍ２がより好ましい。この０．３〜２．５ｇ／ｍ２の範囲であると、スティッキングやバリアー性が良好であり、また、記録感度も良好である。
【０１５１】
なお、本発明の実施形態１及び実施形態２のいずれにおいても、各種層を形成した後或いは全ての層を形成した後に、スーパーカレンダー掛け等の平滑化処理を施したり、必要に応じて感熱記録体の支持体の裏面側に保護層、印刷用塗被層、磁気記録層、帯電防止層、熱転写記録層、インクジェット記録層等を設けたり、支持体裏面に粘着剤処理を施して粘着ラベルに加工したり、感熱記録体にミシン目を入れたりするなど、感熱記録体製造分野における各種の公知技術が必要に応じて付加し得るものである。更に、感熱記録体における感熱記録層を多色記録が可能な構成とすることもできる。
【実施例】
【０１５２】
以下に実施例を挙げて、本発明をより具体的に説明するが、勿論これらに限定されるものではない。また、実施例及び比較例中の「部」及び「％」は、特に断らない限り、それぞれ「質量部」及び「質量％」を示す。
【０１５３】
実施例及び比較例で使用したシリカ分散液は、次のようにして調整した。
【０１５４】
なお、シリカ分散液Ａ〜Ｊの製造に使用した市販シリカの「平均二次粒子径」は、特に断らない限り、メーカーのカタログ記載値を記載している。
【０１５５】
また、シリカ分散液Ａ〜Ｊの製造に使用した市販シリカおよび粉砕分散後のシリカ分散液に関して、「一次粒子の粒子径」は、比表面積の値を用いて前記式(2)に従って算出した値である。また、粉砕分散後のシリカ分散液に関して、「二次粒子の平均粒子直径」は、後記の＜二次粒子の平均粒子直径＞の項に記載の方法に従って測定した値である。
【０１５６】
＜シリカ分散液Ａの調製＞
市販シリカ（商品名：レオロシールＱＳ−３０、レーザー光散乱法で求めた平均二次粒子径１５００ｎｍ、一次粒子の粒子径１０ｎｍ、比表面積３００ｍ２／ｇ、トクヤマ社製）をサンドグラインダーにより水分散粉砕した後、湿式メディアレス微粒化装置（商品名：ナノマイザー、吉田機械興業社製）を用いて、粉砕分散を繰り返し、一次粒子の粒子径１０ｎｍ、二次粒子の平均粒子直径が８０ｎｍの１０％シリカ分散液Ａを得た。
【０１５７】
＜シリカ分散液Ｂの調製＞
市販シリカ（商品名：ファインシールＸ−４５、平均二次粒子径４５００ｎｍ、一次粒子の粒子径１２ｎｍ、比表面積２６０ｍ２／ｇ、トクヤマ社製）をサンドグラインダーにより水分散粉砕した後、湿式メディアレス微粒化装置（商品名：ナノマイザー、吉田機械興業社製）を用いて、粉砕分散を繰り返し、一次粒子の粒子径１２ｎｍ、二次粒子の平均粒子直径が３００ｎｍの１０％シリカ分散液Ｂを得た。
【０１５８】
＜シリカ分散液Ｃの調製＞
市販シリカ（商品名：ファインシールＸ−４５、平均二次粒子径４５００ｎｍ、一次粒子の粒子径１２ｎｍ、比表面積２６０ｍ２／ｇ、トクヤマ社製）をサンドグラインダーにより水分散粉砕した後、湿式メディアレス微粒化装置（商品名：ナノマイザー、吉田機械興業社製）を用いて、粉砕分散を繰り返し、一次粒子の粒子径１２ｎｍ、二次粒子の平均粒子直径が５００ｎｍの１０％シリカ分散液Ｃを得た。
【０１５９】
＜シリカ分散液Ｄの調製＞
市販シリカ（商品名：ファインシールＸ−４５、平均二次粒子径４５００ｎｍ、一次粒子の粒子径１２ｎｍ、比表面積２６０ｍ２／ｇ、トクヤマ社製）をサンドグラインダーにより水分散粉砕した後、湿式メディアレス微粒化装置（商品名：ナノマイザー、吉田機械興業社製）を用いて、粉砕分散を繰り返し、一次粒子の粒子径１２ｎｍ、二次粒子の平均粒子直径が７００ｎｍの１０％シリカ分散液Ｄを得た。
【０１６０】
＜シリカ分散液Ｅの調製＞
市販シリカ（商品名：ファインシールＸ−４５、平均二次粒子径４５００ｎｍ、一次粒子の粒子径１２ｎｍ、比表面積２６０ｍ２／ｇ、トクヤマ社製）をサンドグラインダーにより水分散粉砕した後、湿式メディアレス微粒化装置（商品名：ナノマイザー、吉田機械興業社製）を用いて、粉砕分散を繰り返し、一次粒子の粒子径１２ｎｍ、二次粒子の平均粒子直径が９００ｎｍの１０％シリカ分散液Ｅを得た。
【０１６１】
＜シリカ分散液Ｆの調製＞
市販シリカ（商品名：ミズカシルＰ−５２７、平均二次粒子径４５００ｎｍ、一次粒子の粒子径５４ｎｍ、比表面積５６ｍ２／ｇ、水沢化学社製）をサンドグラインダーにより水分散粉砕した後、湿式メディアレス微粒化装置（商品名：ナノマイザー、吉田機械興業社製）を用いて、粉砕分散を繰り返し、一次粒子の粒子径５４ｎｍ、二次粒子の平均粒子直径が９００ｎｍの１０％シリカ分散液Ｆを得た。
【０１６２】
＜シリカ分散液Ｇの調製＞
市販シリカ（商品名：ファインシールＸ−４５、平均二次粒子径４５００ｎｍ、一次粒子の粒子径１２ｎｍ、比表面積２６０ｍ２／ｇ、トクヤマ社製）を攪拌機により水分散し、一次粒子の粒子径１２ｎｍ、二次粒子の平均粒子直径が４５００ｎｍの１０％シリカ分散液Ｇを得た。
【０１６３】
＜シリカ分散液Ｈの調製＞
市販シリカ（商品名：ファインシールＸ−４５、平均二次粒子径４５００ｎｍ、一次粒子の粒子径１２ｎｍ、比表面積２６０ｍ２／ｇ、トクヤマ社製）をサンドグラインダーにより水分散粉砕した後、湿式メディアレス微粒化装置（商品名：ナノマイザー、吉田機械興業社製）を用いて、粉砕分散を繰り返し、一次粒子の粒子径１２ｎｍ、二次粒子の平均粒子直径が１０００ｎｍの１０％シリカ分散液Ｈを得た。
【０１６４】
＜シリカ分散液Ｉの調製＞
市販シリカ（商品名：ミズカシルＰ−５２７、平均二次粒子径４５００ｎｍ、一次粒子の粒子径５４ｎｍ、比表面積５６ｍ２／ｇ、水沢化学社製）をサンドグラインダーにより水分散粉砕した後、湿式メディアレス微粒化装置（商品名：ナノマイザー、吉田機械興業社製）を用いて、粉砕分散を繰り返し、一次粒子の粒子径５４ｎｍ、二次粒子の平均粒子直径が１０００ｎｍの１０％シリカ分散液Ｉを得た。
【０１６５】
＜シリカ分散液Ｊの調製＞
市販シリカ（商品名：ミズカシルＰ−５２７、平均二次粒子径４５００ｎｍ、一次粒子の粒子径５４ｎｍ、比表面積５６ｍ２／ｇ、水沢化学社製）をサンドグラインダーにより水分散粉砕した後、湿式メディアレス微粒化装置（商品名：ナノマイザー、吉田機械興業社製）を用いて、粉砕分散を繰り返し、一次粒子の粒子径５４ｎｍ、二次粒子の平均粒子直径が１２００ｎｍの１０％シリカ分散液Ｊを得た。
【０１６６】
実施例や比較例で使用したシリカ二次粒子の平均粒子直径は以下の方法で測定した。
【０１６７】
＜二次粒子の平均粒子直径＞
上記調製方法で得られたシリカ分散液を水で希釈して５質量％濃度に調整し、得られた希釈シリカ分散液をホモミキサーにて５０００ｒｐｍで３０分間撹拌分散した。その直後に当該分散液を、親水性処理したポリエステルフィルム上に、乾燥後の重量が３ｇ／ｍ２程度になるように塗工、乾燥してサンプルとし、電子顕微鏡（ＳＥＭとＴＥＭ）で観察し、１万〜４０万倍の電子顕微鏡写真を撮り、５ｃｍ四方中の二次粒子のマーチン径を測定して平均したものである（「微粒子ハンドブック」、朝倉書店、ｐ５２、１９９１年参照）。
【０１６８】
実施例Ｉ−１
＜下塗層用塗液の調製＞
焼成クレー（商品名：アンシレックス、エンゲルハード社製）８５部を水３２０部に分散して得られた分散物に、スチレン−ブタジエン共重合物エマルジョン（固形分５０％）４０部と、酸化でんぷんの１０％水溶液５０部とを混合攪拌して下塗層用塗液を得た。
【０１６９】
＜ロイコ染料分散液（(a)液）の調製＞
３−（Ｎ−エチル−Ｎ−イソペンチルアミノ）−６−メチル−７−アニリノフルオラン１０部、メチルセルロースの５％水溶液５部、及び水１５部からなる組成物をサンドミルで平均粒子径が１．５μｍとなるまで粉砕してロイコ染料分散液（(a)液）を得た。
【０１７０】
＜呈色剤分散液（(b)液）の調製＞
３，３’−ジアリル−４，４’−ジヒドロキシジフェニルスルホン１０部、メチルセルロースの５％水溶液５部、及び水１５部からなる組成物をサンドミルで平均粒子径が１．５μｍとなるまで粉砕して呈色剤分散液（(b)液）を得た。
【０１７１】
＜増感剤分散液（(c)液）の調製＞
１，２−ジ（３−メチルフェノキシ）エタン２０部、メチルセルロースの５％水溶液５部、及び水５５部からなる組成物をサンドミルで平均粒子径が１．５μｍとなるまで粉砕して増感剤分散液（(c)液）を得た。
【０１７２】
＜感熱記録層用塗液の調製＞
(a)液２５部、(b)液５０部、(c)液５０部、酸化デンプンの２０％水溶液３０部、軽質炭酸カルシウム１０部、ポリビニルアルコールの１０％水溶液５０部、及び水１０部からなる組成物を混合撹拌して感熱記録層用塗液を得た。
【０１７３】
＜保護層用塗液の調製＞
アセトアセチル変性ポリビニルアルコール（商品名：ゴーセファイマーＺ−２００、重合度：１０００、日本合成化学工業社製）の１０％水溶液を１００部、アクリル樹脂（商品名：ポリゾールＡＭ２２５０、アクリル酸アルキルエステルとアクリロニトリルとの共重合体、Ｔｇ＝１０℃、固形分濃度５０％、昭和高分子社製）を２０部、シリカ分散液Ａを２０部、ステアリン酸亜鉛の３０％分散液を２部、及び水２０部からなる組成物を混合攪拌して保護層用塗液を得た。
【０１７４】
＜感熱記録体の作製＞
４８ｇ／ｍ２の原紙の一方の面上に、乾燥後の塗布量が９．０ｇ／ｍ２になるように下塗層用塗液を塗布乾燥し、更に下塗層上に乾燥後の塗布量が５．０ｇ／ｍ２となるように感熱記録層用塗液を塗布乾燥した。次に、感熱記録層上に乾燥後の塗布量が２ｇ／ｍ２となるように保護層用塗液を塗布乾燥した。その後スーパーカレンダーによって処理し、その表面の平滑度が王研式平滑度計で１０００〜４０００秒の感熱記録体を得た。
【０１７５】
実施例Ｉ−２
実施例Ｉ−１のシリカ分散液Ａ２０部の代わりに、シリカ分散液Ｂを２０部を用いた以外は実施例Ｉ−１と同様にして感熱記録体を得た。
【０１７６】
実施例Ｉ−３
実施例Ｉ−１のシリカ分散液Ａ２０部の代わりに、シリカ分散液Ｃを２０部を用いた以外は実施例Ｉ−１と同様にして感熱記録体を得た。
【０１７７】
実施例Ｉ−４
実施例Ｉ−１のシリカ分散液Ａ２０部の代わりに、シリカ分散液Ｄを２０部を用いた以外は実施例Ｉ−１と同様にして感熱記録体を得た。
【０１７８】
実施例Ｉ−５
実施例Ｉ−１のシリカ分散液Ａ２０部の代わりに、シリカ分散液Ｆを２０部を用いた以外は実施例Ｉ−１と同様にして感熱記録体を得た。
【０１７９】
実施例Ｉ−６
実施例Ｉ−２のアクリル樹脂（商品名：ポリゾールＡＭ２２５０，固形分濃度５０％、昭和高分子社製）２０部の代わりに、アクリル樹脂（商品名：バリアスターＯＴ−１０３５−１，（メタ）アクリロニトリル／（メタ）アクリル酸アルキル／（メタ）アクリル酸２−ヒドロキシエチル／（メタ）アクリル酸／（メタ）アクリルアミドの共重合体であって、（メタ）アクリル酸の割合が共重合樹脂全質量に対して５質量％のもの、Tg＝５０℃、固形分濃度２５％、三井化学社製）４０部を用いた以外は実施例Ｉ−２と同様にして感熱記録体を得た。
【０１８０】
実施例Ｉ−７
実施例Ｉ−２のアセトアセチル変性ポリビニルアルコール（商品名：ゴーセファイマーＺ−２００、重合度：１０００、日本合成化学工業社製）の１０％水溶液を１００部の代わりに、ジアセトン変性ポリビニルアルコール（商品名：ＤＦ−２４、重合度：２４００、日本酢ビ・ポバール社製）の１０％水溶液を１００部用いた以外は実施例Ｉ−２と同様にして感熱記録体を得た。
【０１８１】
実施例Ｉ−８
実施例Ｉ−２のシリカ分散液Ｂ２０部の代わりに、シリカ分散液Ｂを４部を用いた以外は実施例Ｉ−２と同様にして感熱記録体を得た。
【０１８２】
実施例Ｉ−９
実施例Ｉ−２のシリカ分散液Ｂ２０部の代わりに、シリカ分散液Ｂを８０部を用いた以外は実施例Ｉ−２と同様にして感熱記録体を得た。
【０１８３】
実施例Ｉ−１０
実施例Ｉ−２のアセトアセチル変性ポリビニルアルコール（商品名：ゴーセファイマーＺ−２００、重合度：１０００、日本合成化学工業社製）の１０％水溶液１００部、アクリル樹脂（商品名：ポリゾールＡＭ２２５０，固形分濃度５０％、昭和高分子社製）２０部の代わりに、アセトアセチル変性ポリビニルアルコール（商品名：ゴーセファイマーＺ−２００、重合度：１０００、日本合成化学工業社製）の１０％水溶液４０部、アクリル樹脂（商品名：ポリゾールＡＭ２２５０，固形分濃度５０％、昭和高分子社製）３０部を用いた以外は実施例Ｉ−２と同様にして感熱記録体を得た。
【０１８４】
実施例Ｉ−１１
実施例Ｉ−２のアセトアセチル変性ポリビニルアルコール（商品名：ゴーセファイマーＺ−２００、重合度：１０００、日本合成化学工業社製）の１０％水溶液１００部、アクリル樹脂（商品名：ポリゾールＡＭ２２５０，固形分濃度５０％、昭和高分子社製）２０部の代わりに、アセトアセチル変性ポリビニルアルコール（商品名：ゴーセファイマーＺ−２００、重合度：１０００、日本合成化学工業社製）の１０％水溶液１６０部、アクリル樹脂（商品名：ポリゾールＡＭ２２５０，固形分濃度５０％、昭和高分子社製）６部を用いた以外は実施例Ｉ−２と同様にして感熱記録体を得た。
【０１８５】
実施例Ｉ−１２
実施例Ｉ−２の保護層用塗液に、さらに水酸化アルミニウム（商品名：ハイジライトＨ−４２，昭和電工社製）の５０％分散液２０部を添加した以外は実施例Ｉ−２と同様にして感熱記録体を得た。
【０１８６】
実施例Ｉ−１３
実施例Ｉ−２の保護層用塗液に、さらにカオリン（商品名：ＵＷ９０，エンゲルハード社製）の４０％分散液２５部添加した以外は実施例Ｉ−２と同様にして感熱記録体を得た。
【０１８７】
比較例Ｉ−１
実施例Ｉ−１のシリカ分散液Ａ２０部の代わりに、水酸化アルミニウム（商品名：ハイジライトＨ−４２，昭和電工社製）の５０％分散液４部を用いた以外は実施例Ｉ−１と同様にして感熱記録体を得た。
【０１８８】
比較例Ｉ−２
実施例Ｉ−１のシリカ分散液Ａ２０部の代わりに、コロイダルシリカ（商品名：スノーテックス２０，固形分濃度２０％、日産化学社製）１０部を用いた以外は実施例Ｉ−１と同様にして感熱記録体を得た。
【０１８９】
比較例Ｉ−３
実施例Ｉ−１のシリカ分散液Ａ２０部の代わりに、カオリン（商品名：ＵＷ９０，エンゲルハード社製）の４０％分散液５部を用いた以外は実施例Ｉ−１と同様にして感熱記録体を得た。
【０１９０】
比較例Ｉ−４
実施例Ｉ−１のシリカ分散液Ａ２０部の代わりに、シリカ分散液Ｇを２０部を用いた以外は実施例Ｉ−１と同様にして感熱記録体を得た。
【０１９１】
比較例Ｉ−５
実施例Ｉ−１のシリカ分散液Ａ２０部の代わりに、シリカ分散液Ｈを２０部を用いた以外は実施例Ｉ−１と同様にして感熱記録体を得た。
【０１９２】
比較例Ｉ−６
実施例Ｉ−１のシリカ分散液Ａ２０部の代わりに、シリカ分散液Ｊを２０部を用いた以外は実施例Ｉ−１と同様にして感熱記録体を得た。
【０１９３】
かくして得られた１９種類の感熱記録体について以下の評価を行い、その結果を表１に示した。
【０１９４】
＜記録濃度＞
感熱評価機（商品名：ＴＨ−ＰＭＤ、大倉電気社製）を用い、０．２４ｍＪ／ｄｏｔで各感熱記録体を発色させ、記録部の濃度をマクベス濃度計（商品名：ＲＤ−９１４、マクベス社製）のビジュアルモードで測定した。
【０１９５】
＜ヘッド粕抑制＞
感熱評価機（商品名：ＴＨ−ＰＭＤ、大倉電気社製）を用い０．４０ｍＪ／ｄｏｔで各感熱記録体を発色させ、サーマルヘッドの粕付着状況を目視観察し、以下のように評価した：
Ａ：付着は全く見られず、問題なし
Ｂ：極僅かに付着が見られたが、実用上問題なし
Ｃ：付着が見られ、問題あり。
【０１９６】
＜インク密着性＞
各感熱記録体をＲＩ印刷機（明製作所社製）で、ＵＶインク（商品名：ベストキュアー  ＳＴＰ  藍  Ｗ、Ｔ＆Ｋ社製）をインク量が０．５ＣＣで印刷後、紫外線照射装置（商品名：ＥＹＥ  ＧＲＡＮＤＡＧＥ、ランプ電力：１．５ｋＷ、コンベア速度８１２ｍ／ｍｉｎ、アイグラフィックス社製）により紫外線を照射させ、ＵＶインクを硬化させた。得られた各感熱記録体の印刷部にセロハンテープを貼り合わせた後、引き剥がすことによって以下のように評価した：
Ａ：印刷部の剥がれがなく、密着性が優れる
Ｂ：僅かに印刷部の剥がれが見られるが、実用上問題なし
Ｃ：印刷部が剥がれて、密着性が劣る。
【０１９７】
＜印刷部の記録濃度＞
インク密着性評価で得られた各感熱記録体の印刷部を、感熱評価機（商品名：ＴＨ−ＰＭＤ、大倉電気社製）を用い０．２４ｍＪ／ｄｏｔで発色させ、印刷部の記録濃度をマクベス濃度計（商品名：ＲＤ−９１４、マクベス社製）のビジュアルモードで測定した。
【０１９８】
＜耐スティッキング性＞
インク密着性評価で得られた各感熱記録体の印刷部を、感熱評価機（商品名：ＴＨ−ＰＭＤ、大倉電気社製）を用い０．２４ｍＪ／ｄｏｔで発色させ、サーマルヘッドへの粕付着状況を目視観察し、以下のように評価した：
Ａ：付着は全く見られず、問題なし
Ｂ：極僅かに付着が見られたが、実用上問題なし
Ｃ：付着が見られ、問題あり。
【０１９９】
＜耐可塑剤性＞
ポリカーボネイトパイプ（直径４０ｍｍ）上にラップフィルム（商品名：ハイラップＫＭＡ−Ｗ、三井化学社製）を３重に巻きつけ、その上に記録濃度の評価条件で発色させた感熱記録体をのせ、さらにその上にラップフィルムを３重に巻きつけて４０℃で２４時間放置した後の記録部の残り具合を目視観察し、以下のように評価した：
Ａ：殆ど消色せず、問題なし
Ｂ：若干消色したが、実用上問題なし
Ｃ：かなり消色し、問題あり。
【０２００】
【表１】
0004876919.tif 000002
表１から判るように、本発明の実施形態１の感熱記録体は、ヘッド粕の発生が抑制されており、しかも、記録感度、耐スティッキング性、耐可塑剤性（耐バリアー性）のバランスがよく、また、印刷インクの定着性にも優れている。
【０２０１】
実施例II−１
＜下塗り層用塗液の調製＞
焼成クレー（商品名：アンシレックス、エンゲルハード社製）８５部を水３２０部に分散して得られた分散物に、スチレン−ブタジエン共重合物エマルジョン（固形分５０％）４０部と、酸化でんぷんの１０％水溶液５０部とを混合攪拌して下塗り層用塗液を得た。
【０２０２】
＜ロイコ染料分散液（(a)液）調製＞
３−（Ｎ−エチル−Ｎ−イソペンチルアミノ）−６−メチル−７−アニリノフルオラン１０部、メチルセルロースの５％水溶液５部、及び水１５部からなる組成物をサンドミルで平均粒子径が１．５μｍとなるまで粉砕してロイコ染料分散液（(a)液）を得た。
【０２０３】
＜呈色剤分散液（(b)液）調製＞
３，３’−ジアリル−４，４’−ジヒドロキシジフェニルスルホン１０部、メチルセルロースの５％水溶液５部、及び水１５部からなる組成物をサンドミルで平均粒子径が１．５μｍとなるまで粉砕して呈色剤分散液（(b)液）を得た。
【０２０４】
＜増感剤分散液（(c)液）調製＞
１，２−ジ（３−メチルフェノキシ）エタン２０部、メチルセルロースの５％水溶液５部、及び水５５部からなる組成物をサンドミルで平均粒子径が１．５μｍとなるまで粉砕して増感剤分散液（(c)液）を得た。
【０２０５】
＜感熱記録層用塗液の調製＞
(a)液２５部、(b)液５０部、(c)液５０部、酸化デンプンの２０％水溶液３０部、軽質炭酸カルシウム１０部、ポリビニルアルコールの１０％水溶液の５０部、及び水１０部からなる組成物を混合撹拌して感熱記録層用塗液を得た。
【０２０６】
＜保護層用塗液の調製＞
アセトアセチル変性ポリビニルアルコール（商品名：ゴーセファイマーＺ−４１０、ケン化度：９８モル％、重合度：２３００、日本合成化学工業社製）の１０％水溶液を４５０部、アクリル樹脂（商品名：ポリゾールＡＭ２２５０、Ｔｇ＝１０℃、固形分濃度５０％、昭和高分子社製）を４０部、シリカ分散液Ａを３００部、ステアリン酸亜鉛の２５％分散液を２０部、及び水１９０部からなる組成物を混合攪拌して保護層用塗液を得た。
【０２０７】
＜感熱記録体の作製＞
４８ｇ／ｍ２の原紙の片面上に、乾燥後の塗布量が９．０ｇ／ｍ２になるように下塗り層用塗液を塗布乾燥し、更に下塗り層上に乾燥後の塗布量が５．０ｇ／ｍ２となるように感熱記録層用塗液を塗布乾燥した。次に、感熱記録層上に乾燥後の塗布量が１．５ｇ／ｍ２（実施形態１の感熱記録体の保護層用塗液の塗布量２ｇ／ｍ２よりも少ない）となるように保護層用塗液を塗布乾燥した。その後スーパーカレンダーによって処理し、その表面の平滑度が王研式平滑度計で１０００〜４０００秒の感熱記録体を得た。
【０２０８】
実施例II−２
実施例II−１のシリカ分散液Ａ３００部の代わりに、シリカ分散液Ｂ３００部を用いた以外は実施例II−１と同様にして感熱記録体を得た。
【０２０９】
実施例II−３
実施例II−１のシリカ分散液Ａ３００部の代わりに、シリカ分散液Ｃ３００部を用いた以外は実施例II−１と同様にして感熱記録体を得た。
【０２１０】
実施例II−４
実施例II−１のシリカ分散液Ａ３００部の代わりに、シリカ分散液Ｄ３００部を用いた以外は実施例II−１と同様にして感熱記録体を得た。
【０２１１】
実施例II−５
実施例II−１のシリカ分散液Ａ３００部の代わりに、シリカ分散液Ｅ３００部を用いた以外は実施例II−１と同様にして感熱記録体を得た。
【０２１２】
実施例II−６
実施例II−１のシリカ分散液Ａ３００部の代わりに、シリカ分散液Ｆ３００部を用いた以外は実施例II−１と同様にして感熱記録体を得た。
【０２１３】
実施例II−７
実施例II−１のシリカ分散液Ａ３００部の代わりに、市販シリカ分散液（商品名：サイロジェット７０３Ａ、濃度２０％、平均二次粒子径３００ｎｍ、二次粒子の平均粒子直径３００ｎｍ、一次粒子の粒子径１１ｎｍ、比表面積２８０ｍ２／ｇ、グレースデビゾン社製）１５０部を用いた以外は実施例II−１と同様にして感熱記録体を得た。
【０２１４】
なお、上記「平均二次粒子径」は、メーカーのカタログ記載値である。また、「一次粒子の粒子径」は、比表面積の値を用いて前記式(2)に従って算出した値である。「二次粒子の平均粒子直径」は、前記＜二次粒子の平均粒子直径＞の項に記載の方法に従って測定した値である。
【０２１５】
実施例II−８
実施例II−２のアセトアセチル変性ポリビニルアルコール（商品名：ゴーセファイマーＺ−４１０、ケン化度：９８モル％、重合度：２３００、日本合成化学工業社製）の１０％水溶液４５０部の代わりに、アセトアセチル変性ポリビニルアルコール（商品名：ゴーセファイマーＺ−３２０、ケン化度：９２モル％、重合度：２０００、日本合成化学工業社製）の１０％水溶液４５０部を用いた以外は実施例II−２と同様にして感熱記録体を得た。
【０２１６】
実施例II−９
実施例II−２の保護層の塗布量１．５ｇ／ｍ２の代わりに、２．５ｇ／ｍ２にした以外は実施例II−２と同様にして感熱記録体を得た。
【０２１７】
比較例II−１
実施例II−１のシリカ分散液Ａ２０部の代わりに、シリカ分散液Ｇ２０部を用いた以外は実施例II−１と同様にして感熱記録体を得た。
【０２１８】
比較例II−２
実施例II−２のアセトアセチル変性ポリビニルアルコール（商品名：ゴーセファイマーＺ−４１０、ケン化度：９８モル％、重合度：２３００、日本合成化学工業社製）の１０％水溶液４５０部の代わりに、アセトアセチル変性ポリビニルアルコール（商品名：ゴーセファイマーＺ−１００、ケン化度：９８モル％、重合度：４５０、日本合成化学工業社製）の１０％水溶液４５０部を用いた以外は実施例II−２と同様にして感熱記録体を得た。
【０２１９】
比較例II−３
実施例II−１のシリカ分散液Ａ２０部の代わりに、カオリン（商品名：ＵＷ９０，エンゲルハード社製）の４０％分散液５部を用いた以外は実施例II−１と同様にして感熱記録体を得た。
【０２２０】
比較例II−４
実施例II−１のシリカ分散液Ａ２０部の代わりに、シリカ分散液Ｈ２０部を用いた以外は実施例II−１と同様にして感熱記録体を得た。
【０２２１】
比較例II−５
実施例II−１のシリカ分散液Ａ２０部の代わりに、シリカ分散液Ｉ２０部を用いた以外は実施例II−１と同様にして感熱記録体を得た。
【０２２２】
比較例II-６
実施例II-１のシリカ分散液Ａ３００部の代わりに、シリカ分散液Ｊ３００部を用いた以外は実施例II-１と同様にして感熱記録体を得た。
【０２２３】
かくして得られた１５種類の感熱記録体について以下の評価を行い、その結果を表２に示した。
【０２２４】
＜記録濃度＞
感熱評価機（商品名：バーラベ３００、サトー社製）を用い、印字パターン  ベタ印字、速度  ４インチ／秒、ストローブ  ２４００で各感熱記録体を印字させ、記録部の濃度をマクベス濃度計（商品名：ＲＤ−９１４、マクベス社製）のビジュアルモードで測定した。
【０２２５】
＜ヘッド粕抑制＞
感熱評価機（商品名：バーラベ３００、サトー社製）を用い、印字パターン  ベタ印字、速度  ４インチ／秒、ストローブ  ４０００で各感熱記録体を５ｍ印字し、サーマルヘッドの粕付着状況を目視観察し、以下のように評価した：
Ａ：付着は全く見られず、問題なし
Ｂ：極僅かに付着が見られたが、実用上問題なし
Ｃ：付着が見られ、問題あり。
【０２２６】
＜耐スティッキング性＞
感熱評価機（商品名：バーラベ３００、サトー社製）を用い、印字パターン  ベタ印字、速度  ４インチ／秒、ストローブ  ２４００で各感熱記録体を印字させて音の発生状況を観察し、以下のように評価した：
Ａ：スティックの音は聞こえなかった
Ｂ：極僅かスティックの音が聞こえた
Ｃ：大きいスティックの音が聞こえた。
【０２２７】
＜バリアー性＞
ポリカーボネイトパイプ（直径４０ｍｍ）上にラップフィルム（商品名：ハイラップＫＭＡ−Ｗ、三井化学社製）を３重に巻きつけ、その上に記録濃度の評価条件で発色させた感熱記録体をのせ、さらにその上にラップフィルムを３重に巻きつけて４０℃で２４時間放置した後の記録部の残り具合を目視観察し、以下のように評価した：
Ａ：殆ど消色せず、問題なし
Ｂ：若干消色したが、実用上問題なし
Ｃ：かなり消色し、問題あり。
【０２２８】
【表２】
0004876919.tif 000003
上記表２から判るように、本発明の実施形態２の感熱記録体は、スティッキングが実質上完全に又は実用上問題ないレベルに抑制されており、サーマルヘッドへの粕付着が少なく、記録感度が高く、しかも耐可塑剤性（バリアー性）が実施形態１より更に高いものである。よって、本発明の実施形態２の感熱記録体は、特に医療現場や図書館等で使用するのに適している。